(57)【要約】      （修正有）【課題】繰り返し洗濯しても抗菌性が低下しない抗菌性マスクを提供する。【解決手段】少なくともフィルター部を有するマスクであって、その繊維表面に付着している油剤の付着量が繊維重量に対して０．２重量％以下であるポリ塩化ビニル繊維を含むことを特徴とする抗菌性マスク。前記フィルター部が布帛からなり、かつ縫製仕様により口元とフィルター部との間に空隙を持たせていることが好ましい。また、前記フィルター部が折りたたみ可能で、表層、中層および裏層からなる３層構造を有し、前記中層が脱着可能か、または縫製されていることが好ましい。【選択図】図１
0003144077.tif 000002
【実用新案登録請求の範囲】
【請求項１】
少なくともフィルター部を有するマスクであって、その繊維表面に付着している油剤の付着量が繊維重量に対して０．２重量％以下であるポリ塩化ビニル繊維を含むことを特徴とする抗菌性マスク。
【請求項２】
前記ポリ塩化ビニル繊維が塩化ビニル単独重合体からなる繊維である、請求項１に記載の抗菌性マスク。
【請求項３】
前記ポリ塩化ビニル繊維が、総繊度５０〜３３０ｄｔｅｘ、単繊維繊度１．１〜５．６ｄｔｅｘ、フィラメント数１５〜１８０本の長繊維（マルチフィラメント）である、請求項１または請求項２に記載の抗菌性マスク。
【請求項４】
前記ポリ塩化ビニル繊維をマスクの全重量に対して３０重量％以上含む、請求項１〜３のいずれかに記載の抗菌性マスク。
【請求項５】
ＪＩＳＬ１９０２菌液吸収法で測定して静菌活性値が２．２以上、かつ殺菌活性値０以上である、請求項１〜４のいずれかに記載の抗菌性マスク。
【請求項６】
前記フィルター部が３層以上の多層構造を有し、かつ該フルター部の少なくとも一層に前記のポリ塩化ビニル繊維を用いてなる、請求項１〜５のいずれかに記載の抗菌性マスク。
【請求項７】
抗菌性マスクがフィルター部と、伸縮性のある生地からなるベース部とからなり、前記ベース部がマジックテープ（登録商標）の締め付けによる着装が可能な、請求項１〜６のいずれかに記載の抗菌性マスク。
【請求項８】
前記フィルター部に、鼻等の曲線形状に沿うよう樹脂成形品が組み込まれている、請求項１〜７のいずれかに記載の抗菌性マスク。
【請求項９】
前記フィルター部が布帛からなり、かつ縫製仕様により口元とフィルター部との間に空隙を持たせた、請求項１〜８のいずれかに記載の抗菌性マスク。
【請求項１０】
前記フィルター部が折りたたみ可能である、請求項１〜９のいずれかに記載の抗菌性マスク。
【請求項１１】
フィルター部が、表層、中層および裏層からなる３層構造を有し、前記中層が脱着可能か、または縫製されてなる、請求項１〜１０のいずれかに記載の抗菌性マスク。
【考案の詳細な説明】
【技術分野】
【０００１】
本考案は、繰り返し洗濯しても抗菌性が低下しない抗菌性マスクに関する。
【背景技術】
【０００２】
従来、病原菌や花粉を鼻や口から吸入することを防止するため、マスクが使用されている。また、かかるマスクの繊維材料として、フィルター効果を高めるために極細繊維を用いたり、マイナスイオンを発生させるためにポリ塩化ビニル繊維を用いることが提案されている（例えば、特許文献１参照）。
【０００３】
また、抗菌性を有するマスクとして、マスクに含まれる繊維に抗菌剤を付着させることが提案されている（例えば、特許文献２参照）。
しかしながら、かかるマスクを繰り返し洗濯すると繊維から抗菌剤が脱落してしまい抗菌性が低下するという問題があった。
【０００４】
なお、ポリ塩化ビニル繊維は、保温性、難燃性、マイナスイオン発生性など優れた性能を有しているため、衣料分野や非衣料分野などで広く用いられている（例えば、特許文献２、特許文献３参照）。市販のポリ塩化ビニル繊維としては「テビロン」（登録商標）がよく知られている。また、通常、ポリ塩化ビニル系繊維などの繊維には、平滑性を向上させたり静電気の発生を抑えるため、製糸製綿工程やアフターオイル工程で油剤が付与されている（例えば、特許文献４、特許文献５参照）。
【０００５】
【特許文献１】実用新案登録第３０９０３９６号公報
【特許文献２】実用新案登録第３０９８１６５号公報
【特許文献３】特開２００６−９１９５号公報
【特許文献４】実用新案登録第３１２９１３６号公報
【特許文献５】特開昭５９−１００７７１号公報
【特許文献６】特開昭６１−１１９７７４号公報
【考案の開示】
【考案が解決しようとする課題】
【０００６】
本考案は上記の背景に鑑みなされたものであり、その目的は、繰り返し洗濯しても抗菌性が低下しない抗菌性マスク（顔マスク）を提供することにある。
【課題を解決するための手段】
【０００７】
本考案者は、上記目的を達成するため鋭意検討した結果、驚くべきことに、ポリ塩化ビニル繊維の繊維表面に付着している油剤を脱落させることによりポリ塩化ビニル繊維が抗菌性を奏することを見出し、さらに鋭意検討を重ねることにより本考案に想到した。
【０００８】
かくして、本考案によれば「少なくともフィルター部を有するマスクであって、その繊維表面に付着している油剤の付着量が繊維重量に対して０．２重量％以下であるポリ塩化ビニル系繊維を含むことを特徴とする抗菌性マスク。」が提供される。
【０００９】
その際、前記ポリ塩化ビニル繊維が塩化ビニル単独重合体からなる繊維であることが好ましい。また、前記ポリ塩化ビニル繊維が、総繊度５０〜３３０ｄｔｅｘ、単繊維繊度１．１〜５．６ｄｔｅｘ、フィラメント数１５〜１８０本の長繊維（マルチフィラメント）であることが好ましい。また、前記ポリ塩化ビニル繊維がマスクの全重量に対して３０重量％以上含まれることが好ましい。また、ＪＩＳＬ１９０２菌液吸収法で測定して静菌活性値が２．２以上、かつ殺菌活性値０以上であることが好ましい。
【００１０】
また、前記フィルター部が３層以上の多層構造を有し、かつ該フルター部の少なくとも一層に前記のポリ塩化ビニル繊維を用いてなることが好ましい。また、抗菌性マスクがフィルター部と、伸縮性のある生地からなるベース部とからなり、前記ベース部がマジックテープ（登録商標）の締め付けによる着装が可能であることが好ましい。また、前記フィルター部に、鼻等の曲線形状に沿うよう樹脂成形品が組み込まれていることが好ましい。また、前記フィルター部が布帛からなり、かつ縫製仕様により口元とフィルター部との間に空隙を持たせていることが好ましい。また、前記フィルター部が折りたたみ可能であることが好ましい。また、フィルター部が、表層、中層および裏層からなる３層構造を有し、前記中層が脱着可能か、または縫製されていることが好ましい。
【考案の効果】
【００１１】
本考案によれば、繰り返し洗濯しても抗菌性が低下しない抗菌性マスクが得られる。
【考案を実施するための最良の形態】
【００１２】
以下、本考案の実施の形態について詳細に説明する。
本考案において、ポリ塩化ビニル繊維とは、塩化ビニル単独重合体、塩化ビニルと１０重量％までの他の共重合可能な単量体との共重合体、およびこれらの混合物からなる群より選択されるいずれかの塩化ビニル樹脂からなる繊維である。前記共重合可能な単量体の代表的なものとしては、エチレン、プロピレン、アルキルビニルエーテル、ビニリデンクロライド、酢酸ビニル、アクリル酸エステル、マレイン酸エステルなどが使用可能である。なかでも、塩化ビニル単独重合体からなる繊維（市販のものでは、「テビロン」（登録商標））が抗菌性の点で特に好ましい。
【００１３】
本考案において、ポリ塩化ビニル繊維の繊維表面に付着している油剤の付着量が繊維重量に対して０．２重量％以下（より好ましくは０．１５重量％、さらに好ましくは０．１０重量％以下、特に好ましくは０．０５重量％以下）であることが肝要である。油剤の付着量が０．２重量％よりも大きいと、本考案の主目的である優れた抗菌性が得られず好ましくない。ここで、油剤の付着量（重量％）は下記式により算出される。
付着量（重量％）＝（Ｗ１−Ｗ２）／Ｗ２×１００
ただし、Ｗ１は脱油前の絶乾（１０５℃×２時間）の重量であり、Ｗ２は脱油後の絶乾（１０５℃×２時間）の重量である。
【００１４】
本考案において、ポリ塩化ビニル繊維の形態は特に限定されず、長繊維（マルチフィラメント）でもよいし、短繊維（紡績糸）でもよい。長繊維（マルチフィラメント）の場合、総繊度、単繊維繊度、フィラメント数は特に限定されないが、ポリ塩化ビニル繊維のソフトな風合いを損わずかつ優れた抗菌性を得る上で、総繊度５０〜３３０ｄｔｅｘ、単繊維繊度１．１〜５．６ｄｔｅｘ、フィラメント数１５〜１８０本の範囲内であることが好ましい。また、かかる長繊維（マルチフィラメント）には通常の空気加工や、通常の仮撚捲縮加工が施されていてもよい。
【００１５】
また、前記のポリ塩化ビニル繊維は、他の繊維（例えば、ポリエチレンテレフタレートなどのポリエステル繊維、綿繊維、ナイロン繊維など）との混繊糸や混紡糸であってもよい。
【００１６】
前記のポリ塩化ビニル繊維は、例えば以下の製造方法により製造することができる。まず、前記の塩化ビニル樹脂、例えば重合度６００〜１４００のポリ塩化ビニル（ＰＶＣ）を、温度０〜２０℃のアセトン／ベンゼンの比が４０／６０〜８０／２０（重量比）の混合溶媒に溶解させ、最終スラリー濃度が３０〜３５％のスラリーを得て、このスラリーを紡糸直前に１２０〜１４０℃程度に加熱して紡糸口金から押し出し、１１０〜１３０℃の熱風で溶剤を除去し、油剤を付与した後１００〜３００ｍ／分程度の巻取り速度で巻き取った後、必要に応じて後記のような布帛または繊維製品となした後、かかるポリ塩化ビニル繊維を洗浄することにより、その繊維表面に付着している油剤の付着量を繊維重量に対して０．１重量％以下（最も好ましくは０重量％）とするとよい。または、市販のポリ塩化ビニル繊維（例えば、「テビロン」（登録商標）を必要に応じて後記のような布帛または繊維製品となした後、かかるポリ塩化ビニル繊維を洗浄することにより、その繊維表面に付着している油剤の付着量を繊維重量に対して０．２重量％以下（より好ましくは０．１５重量％、さらに好ましくは０．１０重量％以下、特に好ましくは０．０５重量％以下、最も好ましくは０重量％）としてもよい。その際、洗浄は家庭用の洗濯機を用いて洗浄を行うことが好ましいが（最も好ましくは非イオン系の酵素入り植物性由来洗剤による洗浄）、溶剤を用いて洗浄してもよい。
かくして得られたポリ塩化ビニル繊維は優れた抗菌性を奏する。
【００１７】
本考案の抗菌性マスクは、少なくともフィルター部を有するマスクであって、前記のポリ塩化ビニル繊維を含むマスクである。ここで、マスクにはポリ塩化ビニル繊維がマスク全重量に対して、３０重量％以上（より好ましくは５０重量％以上、最も好ましくは１００重量％）含まれることが好ましい。ポリ塩化ビニル繊維の含有量が３０重量％未満では十分な抗菌性が得られないおそれがある。
【００１８】
また、マスクにポリ塩化ビニル繊維以外の他の繊維が含まれる場合、かかる他の繊維としては、繊維の種類としては、ポリエステル、ポリアミド、ポリアクリルニトリル、ポリプロピレン、ポリエチレン等の合成繊維、レーヨンなどの再生繊維、綿、ウール、絹などの天然繊維、これらを複合したものなどの有機繊維が好ましく例示される。なかでも、ポリエステル繊維または綿が特に好ましく例示される。ポリエステル繊維はジカルボン酸成分とジグリコール成分とから製造される。ジカルボン酸成分としては、主としてテレフタル酸が用いられることが好ましく、ジグリコール成分としては主としてエチレングリコール、トリメチレングリコール及びテトラメチレングリコールから選ばれた１種以上のアルキレングリコールを用いることが好ましい。また、ポリエステル樹脂には、前記ジカルボン酸成分及びグリコール成分の他に第３成分を含んでいてもよい。該第３成分としては、カチオン染料可染性アニオン成分、例えば、ナトリウムスルホイソフタル酸；テレフタル酸以外のジカルボン酸、例えばイソフタル酸、ナフタレンジカルボン酸、アジピン酸、セバシン酸；及びアルキレングリコール以外のグリコール化合物、例えばジエチレングリコール、ポリエチレングリコール、ビスフェノールＡ、ビスフェノールスルフォンの１種以上を用いることができる。かかるポリエステル樹脂としては、マテリアルリサイクルまたはケミカルリサイクルされたポリエステル樹脂であってもよい。さらには、特開２００４−２７００９７号公報や特開２００４−２１１２６８号公報に記載されているような、特定のリン化合物およびチタン化合物を含む触媒を用いて得られたポリエステル樹脂でもよい。さらには、ポリエステルナノファイバーでもよく、ポリ乳酸やステレオコンプレックスポリ乳酸などの生分解性を有するポリエステル繊維でもよい。該ポリエステル樹脂中には、本考案の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。また、かかる他の繊維において、単糸繊維繊度や総繊度は特に限定されないが、布帛のソフト性を損わない上で、単糸繊維繊度０．２〜３．０ｄｔｅｘ、総繊度３３〜１６７ｄｔｅｘ、紡績糸であれば３０／−〜６０／−の範囲内であることが好ましい。また、単糸の横断面形状も特に限定されるものではなく、通常の丸型だけでなく、扁平、三角、Ｙ型、Ｔ型、Ｕ型などの異型であってもよい。これらの他の繊維は前記のようにポリ塩化ビニル繊維と混繊、混紡または交編織等により複合されていてもよい。
【００１９】
本考案の抗菌マスクにおいて、前記ポリ塩化ビニル繊維がマスクのフィルター部に含まれていることが好ましい。その際、フィルター部を構成する布帛の形態としては、織物、編物、不織布いずれでもよい。ここで、織物組織および編物組織としては、よこ編組織としては、平編、ゴム編、両面編、パール編、タック編、浮き編、片畔編、レース編、添え毛編等が例示され、たて編組織としては、シングルデンビー編、シングルアトラス編、ダブルコード編、ハーフ編、ハーフベース編、サテン編、ハーフトリコット編、裏毛編、ジャガード編等などが例示され、織物組織としては、平織、綾織、朱子織等の三原組織、変化組織、たて二重織、よこ二重織等の片二重組織、たてビロードなどが例示されるがこれらに限定されない。層数も単層でもよいし、２層以上の多層でもよい。
【００２０】
前記布帛において、目付けとしては３０〜２５０ｇｒ／ｍ２の範囲内であることが好ましい。該目付けが３０ｇｒ／ｍ２よりも小さいと十分な抗菌性が得られないおそれがある。逆に、該目付けが２５０ｇｒ／ｍ２よりも大きいと布帛のソフトな風合いが損われるおそれがある。また、布帛が織物である場合には、経糸密度３０〜１５０本／２．５４ｃｍかつ緯糸密度３０〜１５０本／２．５４ｃｍの範囲内であることが好ましい。また、布帛が編物である場合には、２０〜６０コース／２．５４ｃｍかつ１５〜５５ウエール／２．５４ｃｍの範囲内であることが好ましい。織編密度がかかる範囲よりも小さいと、十分な抗菌性が得られないおそれがある。逆に、織編密度がかかる範囲よりも大きいと、布帛のソフトな風合いが損われるおそれがある。
【００２１】
本考案の抗菌性マスクは、例えば、油剤が付着したポリ塩化ビニル繊維を用いてマスクを製造した後、該マスクを洗浄することにより、ポリ塩化ビニル繊維表面に付着している油剤の付着量を繊維重量に対して０．２重量％以下としてもよいし、ポリ塩化ビニル繊維表面に付着している油剤の付着量を繊維重量に対して０．２重量％以下とした後、該ポリ塩化ビニル繊維を用いてマスクを製造してもよい。
【００２２】
本考案のマスクには、その繊維表面に付着している油剤の付着量が繊維重量に対して０．２重量％以下であるポリ塩化ビニル繊維が含まれているので、優れた抗菌性を奏する。その際、ＪＩＳＬ１９０２菌液吸収法で測定して、静菌活性値が２．２以上、かつ殺菌活性値０以上であることが好ましい。
【００２３】
なお、本考案のマスクには、本考案の主目的である抗菌性が損われない範囲内であれば、通常の染色加工、減量加工、起毛加工、撥水加工、蓄熱加工、吸汗加工、静電防止加工などの後加工を適宜施しても良い。
【００２４】
本考案のマスクは前記に説明したように優れた抗菌性を奏するものであるが、ウイルスに対しても効果がある可能性がある。
また、本考案のマスクにおいて、前記フィルター部が３層以上の多層構造を有し、かつ該フルター部の少なくとも一層に前記のポリ塩化ビニル繊維を用いていることが好ましい。全ての層に前記のポリ塩化ビニル繊維が含まれていてもよいし、いずれか１層にのみ前記のポリ塩化ビニル繊維が含まれていてもよい。
【００２５】
また、本考案のマスクにおいて、その態様としては、図１に模式的に示すように抗菌性マスクがフィルター部と耳かけ部とで構成されていてもよい。また、図２に模式的に示すように、抗菌性マスクがフィルター部（顔に対して凸状）と、伸縮性のある生地（例えば、ポリ塩化ビニル繊維使いの編地）からなるベース部とからなり、前記ベース部がマジックテープ（登録商標）の締め付けによる着装が可能であると、顔とマスクの機密性が高まり好ましい。また、前記フィルター部に、鼻等の曲線形状に沿うよう樹脂成形品（例えば、樹脂製ワイヤーなど）が組み込まれていることが好ましい。また、前記フィルター部が布帛からなり、かつ縫製仕様により口元とフィルター部との間に空隙を持たせた構造であると呼吸しやすく好ましい。また、前記フィルター部が折りたたみ可能であると持ち運びが容易となり好ましい。また、図３に模式的に示すようにフィルター部の先端をフラットにしてもよい。
【００２６】
また、本考案のマスクにおいて、フィルター部が、表層、中層および裏層からなる３層構造を有し、前記中層が脱着可能か、または縫製されていることが好ましい。その際、マスクの性能としては、中層なし（表層と裏層のみ）でバクテリアバリア性５０％以上、圧力損失１．７ｍｍＨ２Ｏ／ｃｍ２以下の性能を有し、中層を表層と裏層との間に挿入する事によりバクテリアバリア性９５％以上が確保できる事が好ましい。フィルター部の合成血液不浸透性は８０ｍｍＨｇの水圧で浸透せず、燃焼性はＣｌａｓｓ１を満足することが好ましい。また、使用用途によりＡＳＴＭ  Ｆ２１００−０４規格を満足することが好ましい。
【実施例】
【００２７】
次に本考案の実施例及び比較例を詳述するが、本考案はこれらによって限定されるものではない。なお、実施例中の各測定項目は下記の方法で測定した。
（１）油剤の付着量（重量％）
油剤の付着量（重量％）を下記式により算出した。なお、ｎ数５で測定しその平均値を求めた。
付着量（重量％）＝（Ｗ１−Ｗ２）／Ｗ２×１００
ただし、Ｗ１は脱油前の絶乾（１０５℃×２時間）の重量であり、Ｗ２は脱油後の絶乾（１０５℃×２時間）の重量である。
（２）抗菌性
ＪＩＳＬ１９０２菌液吸収法で静菌活性値と殺菌活性値を測定した。ただし、供試菌はＭＲＳＡ・Ｍｅｔｈｉｃｉｌｉｎ  Ｒｅｓｉｓｔａｎｔ  Ｓｔａｐｈｙｌｏｃｏｃｃｕｓ  ａｕｒｅｕｓ  ＩＩＤ１６７７である。
【００２８】
［実施例１］
市販のポリ塩化ビニル繊維（「テビロン」（登録商標）総繊度１１０ｄｔｅｘ／２５ｆｉｌだけを使用し、５０コース／２．５４ｃｍ、３７ウエール／２．５４ｃｍの密度のエイトロック組織での編物を製編した後、仕上げ脱脂加工処理を施すことにより編物を得た。そして、該編物をフィルター部として、図１に示すようなマスクを得た。
かくして得られたマスクに含まれるポリ塩化ビニル繊維において、油剤の付着量が０．１４重量％であった。また、フィルター部の抗菌性は、生菌数（ｎ＝３）が１．６×１０５、１．４×１０５、２．０×１０５であり、静菌活性値が１．７、殺菌活性値が−０．９と比較的良好であった。
【００２９】
［実施例２］
実施例１において、仕上げ脱脂加工処理を施した編物に、社団法人繊維評価技術協議会が規定している高温加速洗濯法（但し、ＪＡＦＥＴ標準配合剤を使用）による洗濯処理１０回を施した。そして、該編物をフィルター部として、図１に示すようなマスクを得た。
かくして得られたマスクに含まれるポリ塩化ビニル繊維において、油剤の付着量が０．０３重量％であった。また、フィルター部の抗菌性は、生菌数（ｎ＝３）が８．１×１０４、４．３×１０３、１．９×１０４であり、静菌活性値が２．６、殺菌活性値が０．０と良好であった。
【００３０】
［比較例１］
実施例１において、編物に仕上げ脱脂加工処理を施さないこと以外は実施例１と同様にしてマスクを得た。
かくして得られたマスクに含まれるポリ塩化ビニル繊維において、油剤付着量は２．１４重量％であった。また、フィルター部１の抗菌性は、生菌数（ｎ＝１）が３．５×１０６であり、静菌活性値が０．４、殺菌活性値が−２．３と不良であった。
【産業上の利用可能性】
【００３１】
本考案によれば、繰り返し洗濯しても抗菌性が低下しない抗菌性マスクが提供され、その工業的価値は極めて大である。
【図面の簡単な説明】
【００３２】
【図１】本考案に係るマスクの一例を模式的に示す図である。
【図２】本考案に係るマスクの他の例を模式的に示す図である。
【図３】本考案に係るマスクの他の例を模式的に示す図である。
【符号の説明】
【００３３】
１：フィルター部
２：装着部（耳かけゴム）
３：フィルター部
４：ベース部
５：マジックテープ（登録商標）部
６：マジックテープ（登録商標）部
７：耳穴部
８：耳穴部
９：フィルター部
１０：ベース部
１１：マジックテープ（登録商標）部
１２：マジックテープ（登録商標）部
１３：耳穴部
１４：耳穴部
【図１】
0003144077.tif 000003
【図２】
0003144077.tif 000004
【図３】
0003144077.tif 000005